(57)【要約】【課題】オートクレーブ装置のような高額な設備を必要とせずに、積層体中に存在する空気をより一層少なくできる脱気方法等を提供する。【解決手段】脱気方法は、複数枚のシート材を積層してなる積層体中の空気を脱気する。脱気方法は、積層体１を密閉状態で収容する積層体用容器５内の真空引きを大気圧以下の減圧状態で行う。【選択図】図１
2018171734.tif 000002
【特許請求の範囲】
【請求項１】
複数枚のシート材を積層してなる積層体中の空気を脱気する脱気方法において、
前記積層体を密閉状態で収容する積層体用容器内の真空引きを大気圧以下の減圧状態で行う
脱気方法。
【請求項２】
前記真空引きを前記積層体用容器を収容する外容器内で行う
請求項１に記載の脱気方法。
【請求項３】
前記外容器は前記積層体を成形するための成形用容器である
請求項２に記載の脱気方法。
【請求項４】
複数枚のプリプレグを積層してなる積層体を成形する成形方法において、
前記積層体中の空気を脱気する脱気工程と、
前記積層体に対してエネルギを付与する付与工程と
を含み、
前記脱気工程は、前記積層体を密閉状態で収容する積層体用容器内の真空引きを大気圧以下の減圧状態で行う
成形方法。
【請求項５】
前記真空引きは前記積層体にエネルギを付与するエネルギ付与装置内で行われ、
前記エネルギ付与装置内の減圧状態を解除する減圧解除工程が前記脱気工程後に行われる
請求項４に記載の成形方法。
【請求項６】
既存のオートクレーブ内で成形される大きさよりも大きい成形物であって、
ボイド率が１％以下である
成形物。
【発明の詳細な説明】
【技術分野】
【０００１】
本発明は、複数枚のシート材を積層して（シート材を重ねて）なる積層体中の脱気方法及び成形方法並びに大型の積層体を成形して得られる成形物に関する。
【背景技術】
【０００２】
積層体の成形方法としては、シート材の一例であるプリプレグを積層してなる積層体中の空気を吸引（脱気）する脱気工程と、当該工程で除去しきれなかった空気（ボイド）をエネルギ付与（加熱）と加圧（大気圧以上の圧力付与）とによって積層体中に融解させる又は積層体外部へ引き出されるオートクレーブ成形が従来から知られている。
オートクレーブ成形は、成形物が大型化すればオートクレーブ装置自体も大型化する必要があり、それに伴い設備費用も高額となる。
オートクレーブ装置を用いず、オートクレーブ成形と同等の低ボイド率の成形物を成形する技術が提案されている（例えば、特許文献１である。）。
特許文献１に記載の技術は、封止シートによって積層体を覆って密閉収容体を形成し、この密閉収容体内を脱気している。なお、密閉収容体は大気圧下に置かれている。
【先行技術文献】
【特許文献】
【０００３】
【特許文献１】特開２０１６−１５５２５９号公報
【発明の概要】
【発明が解決しようとする課題】
【０００４】
特許文献１に記載の技術によりボイドの少ない成形物が得られるものの、成形物中にボイドが残存している。
本発明が解決しようとする課題は、オートクレーブ装置のような高額な設備を必要とせずに、積層体中に存在する空気をより一層少なくできる容易な脱気方法等を提供することにある。
【課題を解決するための手段】
【０００５】
本発明に係る脱気方法は、複数枚のシート材を積層してなる積層体中の空気を脱気する脱気方法において、前記積層体を密閉状態で収容する積層体用容器内の真空引きを大気圧以下の減圧状態で行う。また、前記真空引きを前記積層体用容器を収容する外容器内で行う。前記外容器は前記積層体を成形するための成形用容器である。
本発明に係る成形方法は、複数枚のプリプレグを積層してなる積層体を成形する成形方法において、前記積層体中の空気を脱気する脱気工程と、前記積層体に対してエネルギを付与する付与工程とを含み、前記脱気工程は、前記積層体を密閉状態で収容する積層体用容器内の真空引きを大気圧以下の減圧状態で行う。また、前記真空引きは前記積層体にエネルギを付与するエネルギ付与装置内で行われ、前記エネルギ付与装置内の減圧状態を解除する減圧解除工程が前記脱気工程後に行われる。
本発明に係る成形物は、既存のオートクレーブ内で成形される大きさよりも大きい成形物であって、ボイド率が１％以下である。
【発明の効果】
【０００６】
本発明によれば、減圧による積層体容器内と積層体容器を収容する外容器との圧力差は小さいため、積層体へ大気圧による圧縮負荷が作用せず、積層内の空気が抜けやすくなる。
【図面の簡単な説明】
【０００７】
【図１】積層体の成形方法を説明するための概略図である。
【図２】成形方法を説明するための概略図である。
【図３】ボイド率の試験結果である。
【図４】他の成形方法を説明するための概略図である。
【０００８】
＜実施形態＞
１．脱気方法
脱気方法は、シート材を積層してなる積層体を収容する積層体用容器の真空引きを減圧状態で行う。減圧状態は大気圧よりも低い圧力状態をいう。
（１）シート材
（１−１）構成
シート材は、例えば、樹脂材料から構成された樹脂シート材（樹脂フィルムを含む）でもよいし、樹脂材料と繊維材料とから構成された繊維樹脂シート材でもよいし、繊維材料から構成された繊維シート材でもよい。
繊維樹脂シート材の繊維材料は、長繊維であってもよいし、短繊維であってもよい。繊維樹脂シート材としては、例えば、プリプレグ、ＳＭＣ等を利用できる。
なお、繊維シート材は、樹脂シート材と積層された状態で成形したり、型内に配された後に溶融した樹脂材料を注入したり等で繊維材料と樹脂材料とが一体化される。
（１−２）樹脂材料
樹脂材料の例としては、通常マトリックス樹脂として用いられている材料を使用でき、硬化性樹脂と可塑性樹脂とがある（下記（ａ）（ｂ）参照）。なお、硬化性樹脂は硬化前の樹脂材料である。さらに、硬化性樹脂と可塑性樹脂とを混合した樹脂材料を用いることもできる。
硬化性樹脂として、熱により硬化する熱硬化タイプ、紫外線や赤外線等の光により硬化する光硬化タイプ（１次硬化後に熱により２次硬化させる場合等も含む。）等を利用できる。
可塑性樹脂としては、熱により軟化・溶融する熱可塑性タイプ、紫外線や赤外線等の光により軟化・溶融する光可塑タイプ等を利用できる。
【０００９】
（ａ）硬化性樹脂
エポキシ樹脂、不飽和ポリエステル樹脂、フェノール樹脂、メラミン樹脂、ポリウレタン樹脂、シリコン樹脂、マレイミド樹脂、ポリイミド樹脂、ベンゾオキサジン樹脂、ビニルエステル樹脂、シアン酸エステル樹脂、マレイミド樹脂とシアン酸エステル樹脂を予備重合した樹脂等があり、これらの硬化性樹脂を適宜量配合したものでもよい。これらの樹脂には、例えば、硬化剤、硬化促進剤、熱可塑性樹脂などの変性剤、難燃剤や無機系充填剤、内部離型剤などが配合されてもよい。
【００１０】
（ｂ）可塑性樹脂
ポリエチレン樹脂やポリプロピレン樹脂、及びその共重合体やブレンド物であるポリオレフィン系樹脂、ポリアミド６６、ポリアミド６、ポリアミド１２等の脂肪族ポリアミド系樹脂、酸成分として芳香族成分を有する半芳香族ポリアミド系樹脂、ポリエチレンテレフタレート樹脂やポリブチレンテレフタレート樹脂等の芳香族ポリエステル系樹脂、ポリカーボネート系樹脂、ポリスチレン系樹脂（ポリスチレン樹脂、ＡＳ樹脂、ＡＢＳ樹脂等）、ポリ乳酸系などの脂肪族ポリエステル系樹脂、ポリスルフォン樹脂、ポリエーテルスルフォン樹脂、ポリエーテルイミド樹脂、ポリエーテルケトン樹脂、ポリエーテルエーテルケトン樹脂等があり、これらの樹脂を適宜量配合してもよい。
【００１１】
（１−３）繊維材料
繊維材料としては、例えば、通常の強化繊維として用いられている繊維材料を使用でき、炭素繊維、ガラス繊維、アラミド繊維、ボロン繊維等を使用できる。中でも、炭素繊維、ガラス繊維、アラミド繊維が好ましい。
繊維樹脂シート材や繊維シート材における繊維材料の形態は、例えば、一方向に引き揃えられた一方向材でもよいし、平織、綾織、朱子織等に織られた織物材でもよい。なお、一方向材を積層する場合、繊維材料の配向角度は１種類でもよいし、複数種類でもよい。シート材を構成している繊維材料は、１種類でもよいし、複数種類でもよい。
繊維材料は強化繊維として機能しない繊維を利用してもよい。強化繊維以外の繊維材料としては、例えば可塑性樹脂からなるマトリクス用の繊維材料がある。マトリクス用の繊維材料としては、例えば、ナイロン糸、ポリエステル糸等がある。この場合、マトリクス用の繊維材料と強化繊維用の繊維材料とから構成されたシート材は、繊維シート材としてもよいし、繊維樹脂シート材としてもよい。
【００１２】
（２）積層体
積層体は積層された複数枚のシート材を含んでいればよい。例えば、積層体は金属板やハニカム材に複数枚のシート材が積層された構成であってもよい。積層体は同一種類又は種類の異なる樹脂シート材のみから構成されてもよい。積層体は同一種類又は種類の異なる繊維シートと材のみから構成されてもよい。
積層体は、すべて同じ種類のシート材から構成されてもよいし、複数種類のシート材から構成されてもよい。
【００１３】
（３）積層体用容器
積層体用容器は、積層体を収容している空間を外部と密閉でき、空間内の空気を吸引できる構成であればよい。
積層体用容器は、例えば、金属製、樹脂製等の平板（樹脂製の平板の場合、当該平板は樹脂シート材を構成しない）上に積層体を載置し、積層体をバギング用フィルムで覆い、平板とバギング用フィルムとを封止材（例えば、シーラント等である）で密着するようにしてもよい。この場合、積層体用容器はバギング用フィルムと平板とで構成される。
【００１４】
積層体用容器は、例えば、バギング用フィルムを利用した袋体やチューブ体内に積層体を収容し、袋体やチューブ体の開口部分を封止材（例えば、シーラント等である。）で密着するようにしてもよい。この場合、積層体用容器はバギング用フィルムで構成される。なお、バギング用フィルムを利用した積層体用容器を作成することをバギングといい、積層体用容器をバッグともいう。
積層体用容器は、例えば樹脂製の筐体であって内部の気密性を確保でき、真空引き用のカプラ（真空プラグともいう）を備える構成であってもよい。
【００１５】
バッグの真空引きは、例えば、一端部がバッグ内に位置するようにバギング用フィルムに密閉（気密）状態で取り付けられた吸引管の他端から吸引手段（例えば、真空ポンプ）により吸引することで行うことができる。
筐体の真空引きは、筐体を構成する壁に設けられた貫通孔を利用して真空プラグを密閉状態で取り付け、当該真空プラグに接続された吸引手段（真空ポンプ）により吸引することで行うことができる。なお、真空プラグはバッグにも利用できる。
【００１６】
（４）真空引き
真空引きは、積層体用容器を収容する外容器内が減圧した状態で行われればよい。例えば、積層体用容器内を真空引きした後又は真空引きを開始した後に外容器内を減圧してもよいし、外容器内を減圧した後に積層体用容器内の真空引きを開始してもよいし、外容器内の減圧と積層体用容器内の真空引きとを同時に開始してもよい。つまり、積層体用容器内の真空度（圧力）が所定の範囲になる期間と、外容器内の真空度（圧力）が所定の範囲になる期間とが重複するように、積層体用容器内の真空引きを行えばよい。
真空度（積層体用容器内の圧力）は、−８０［ｋＰａ］以下、−９８［ｋＰａ］以上の範囲内、好ましくは、−８５［ｋＰａ］以下、−９８［ｋＰａ］以上の範囲内がよい。なお、真空度が高いほど積層体内の空気を抜き出せる傾向にある。
【００１７】
（５）外容器
外容器は、積層体用容器を収容し、積層体用容器を収容する収容空間内を減圧できる容器であればよい。外容器は、例えば、加熱機能を有し、内部空間を減圧可能に密閉できる加熱装置でもよい。外容器は例えば木製、樹脂製の平板等により構成される箱体でもよい。外容器は、例えば木製、樹脂製等の平板等により構成された箱本体と、箱本体から空気の漏れを抑制する封止体とから構成されたものであってもよい。なお、封止体としては、例えば、シーラントやバギング用フィルム等を利用できる。
外容器内の減圧状態は、−６０［ｋＰａ］以下、−９８［ｋＰａ］以上の範囲内、好ましくは、−８５［ｋＰａ］以下、−９８［ｋＰａ］以上の範囲内がよい。
脱気工程中の積層体用容器内の圧力と外容器内の圧力の差分（絶対値）は、０［ｋＰａ］以上、２０［ｋＰａ］以下の範囲内、好ましくは、０［ｋＰａ］以上、１０［ｋＰａ］以下の範囲内がよい。
【００１８】
２．成形方法
積層体の成形方法は、脱気工程と、積層体にエネルギを付与する付与工程とを含む。当該脱気工程は上記の脱気方法により行われる。
エネルギは、樹脂材料が熱硬化性樹脂や熱可塑性樹脂の場合は熱であり、樹脂材料が光硬化性樹脂や光可塑性樹脂の場合は光（例えば赤外線である）である。
エネルギが熱の場合、付与工程は、積層体を含む空間の温度を成形温度や溶融温度にまで上昇させる昇温サブ工程と、成形温度又は溶融温度を一定時間維持する温度維持サブ工程と、一定時間後に積層体（成形体）を含む空間内の温度を降温させる降温サブ工程とを有する。なお、降温サブ工程は加熱手段をオフ（加熱を止める）して自然に降温するようにしてもよいし、ファン等の冷却手段で強制的に降温するようにしてもよい。エネルギが光の場合、付与工程は、積層体に光を照射する照射サブ工程を有する。
付与工程は、脱気工程中に開始してもよいし、脱気工程後に開始してもよい。
積層体の成形方法において、積層体用容器がバギング用フィルムで構成される場合、付与工程が大気圧状態又は大気圧に近い圧力状態で行われるのが好ましい。つまり、成形方法は脱気工程後に積層体用容器周辺の減圧状態を解除する減圧解除工程を含んでもよい。減圧解除工程は、付与工程前に開始してもよいし、付与工程中に開始してもよい。
【００１９】
３．成形体
成形体は上記の成形方法により製造されたことを特徴している。つまり、上記成形方法で成形すると、オートクレーブ装置を利用しなくても、１％以下の低ボイド率の成形物が得られる。
【００２０】
＜実施形態＞
１．概略
実施形態について、図１及び図２を参照しながら詳細に説明する。
ここでは、シート材として熱硬化型のプリプレグを使用し、複数枚のシート材を積層した積層体１を成形する場合について説明する。
積層体１の成形方法は、積層体１に存在する空気を脱気する脱気工程Ａと、樹脂にエネルギを付与する付与工程Ｂを含む。
なお、一形態である実施形態における成形方法は、積層体１を準備する準備工程、脱気工程Ａ、減圧解除工程Ｃ、付与工程Ｂとを含む。なお、付与工程Ｂは、樹脂材料が熱硬化性樹脂であるため、熱を付与する加熱工程であり、加熱装置３が利用される。
以下、各工程について説明する。
【００２１】
２．成形方法
（１）準備工程
準備工程は、積層体１を準備できればよく、その形態は特に限定するものでない。例えば、すでにプリプレグが積層された積層体１を用意してもよいし、所定サイズに切断された複数枚のプリプレグを所定の配向角度で積層して積層体１を作成してもよい。
【００２２】
（２）脱気工程
脱気工Ａ程及び付与工程Ｂは加熱装置３内で行われる。
つまり、成形方法は、正確には、積層体１を加熱装置３内に配置する工程を含むが、例えば、準備工程に積層体１を加熱装置３内に配置するサブ工程を含むとしてもよい。
脱気工程Ａは、図１の（ａ）に示すように、加熱装置３内において、積層体１内の空気を吸引できるように積層体１を密閉した状態で行う。ここでの密閉は、テーブル４上に載置した積層体１をバギング用フィルム５１で覆い、その周辺部分をシール（封止）することで構成されるバッグ５により実施される。
【００２３】
脱気工程Ａでは、図１の（ａ）に示すようにバッグ５周辺の雰囲気を減圧した状態で、図１の（ｂ）に示すようにバッグ５内の空気を吸引する。すなわち、脱気工程Ａは、図２に示すように、加熱装置３内を減圧する減圧サブ工程Ａ１と、バッグ５内の空気を吸引する吸引サブ工程Ａ２とを含む。ここでは、図２に示すように、減圧サブ工程Ａ１を開始した後に吸引サブ工程Ａ２が開始される。
脱気工程Ａは、図２に示すように、バッグ５内の圧力（真空度）が吸引により所定範囲内になった状態で所定時間経過したときに終了する。
【００２４】
（３）減圧解除工程
減圧解除工程Ｃは、脱気工程Ａの後に、図１（ｃ）及び図２に示すように、加熱装置３内の減圧状態を解除する。ここでの減圧解除工程Ｃは、加熱装置３の内部と外部との連通部の遮蔽を解除（開放）することで、行われる。なお、解除後の加熱装置３の内部は大気圧状態となる。加熱装置３の内部の圧力が大気圧となっても、バッグ５内の吸引は継続している。
【００２５】
（４）付与工程
付与工程Ｂは図２に示すように加熱装置３内が大気圧状態又は大気圧に近い状態で行われる。付与工程Ｂは通常の積層体１の加熱スケジュールを利用できる。ここでは、室温から硬化温度まで昇温させる昇温サブ工程Ｂ１と、硬化温度を一定時間維持する温度維持サブ工程Ｂ２と、一定時間経過後に降温させる降温サブ工程Ｂ３とを有する。
バッグ５の吸引は昇温サブ工程Ｂ１及び温度維持サブ工程Ｂ２の間も継続して行われる。これにより、積層体１の樹脂材料が加熱により粘度が低下し、樹脂材料内を移動しやすくなった空気を吸引できる。
【００２６】
３．実施例
（１）製造方法
上記積層体の成形方法の一例である実施例について説明する。
シート材の一例であるプリプレグとして、プリプレグＱ１１１１−２５００（東邦テナックス社製、ＣＦ目付：２５０［ｇ／ｍ２］、樹脂含有率：３６[ｗｔ％］）を用いた。
積層体１は、幅２００［ｍｍ］、長さ３００［ｍｍ］の矩形状にされたプリプレグを１６枚積層したものである。なお、積層体１の配向パターンは、（＋４５°／０°／−４５°／９０°）を２回繰り返したものを対称に積層した。
【００２７】
積層体１は、図１の（ａ）に示すように減圧可能な加熱装置３内でバッグ５内に収容され、図２に示すようなタイムスケジュールで、吸引、加熱される。
脱気工程Ａは密閉状のバッグ５が完成すると開始する。
減圧サブ工程Ａ１は、減圧を開始して３０分（図２中の「ｔ１」である）で加熱装置３内の圧力を大気圧に対して−９０．６［ｋＰａ］（図２中の「Ｐ１」である）となるように減圧し、その後、減圧状態を１２０分間維持する。なお、１２０分間は図２中の「ｔ１」から「ｔ３」までである。
吸引サブ工程Ａ２は、加熱装置３内の圧力が−９０．６［ｋＰａ］（図２中の「Ｐ１」である）に減圧されると開始する（図２中の「ｔ１」である）。吸引は、３０分間で大気圧に対して−９０．６［ｋＰａ］（図２中の「Ｐ２」である）となるように行われる。なお、３０分間は図２中の「ｔ１」から「ｔ２」までである。脱気工程Ａは、バッグ５内の圧力が−９０．６[ｋＰａ]になり、９０分経過する（図２中の「ｔ３」である）と終了する。なお、９０分は図２中の「ｔ２」から「ｔ３」までである。なお、バッグ５の吸引は継続して行われている。
なお、図２におけるＰ２はＰ１より小さくなっているが、本実施例における減圧サブ工程Ａ１と吸引サブ工程Ａ２における減圧は同じ値（−９０．６［ｋＰａ］）である。
【００２８】
減圧解除工程Ｃは脱気工程Ａが終了すると開始する。減圧解除工程Ｃは、加熱装置３内の圧力が−９０．６［ｋＰａ］に減圧されてから１２０分後（図２中の「ｔ３」である）又はバッグ５内の圧力が−９０．６［ｋＰａ］に減圧されてから９０分後（図２中の「ｔ３」である）に開始する。解除スピードは約１０分間で９０．６［ｋＰａ］である。１０分間は図２中の「ｔ３」から「ｔ４」までである。
付与工程Ｂは減圧解除工程Ｃが終了すると開始する。昇温サブ工程Ｂ１は加熱装置３内の圧力が大気圧となる（図２中の「ｔ４」である）と開始する。昇温スピードは２０分間で硬化温度である１３０［℃］（図２中の「Ｔ２」である）になるように設定されている。２０分間は図２中の「ｔ４」から「ｔ５」までである。温度が硬化温度に達する（図２中の「ｔ５」である）と９０分間、その温度を維持する温度維持サブ工程Ｂ２が行われる。９０分間は図２中の「ｔ５」から「ｔ６」までである。温度維持サブ工程Ｂ２が終了する（図２中の「ｔ６」である）と、降温サブ工程Ｂ３を開始する。
バッグ５の吸引は付与工程Ｂの温度維持サブ工程Ｂ２が終了する（図２中の「ｔ６」である）まで行われる。なお、降温サブ工程Ｂ３及び積層体１の成形は図２中の「ｔ７」で終了する。
【００２９】
（２）ボイド率
上記成形方法で成形した成形物のボイド率を測定した結果を図３に示す。
減圧下でバッグ内を吸引することで、ボイド率の低い成形物が得られることが確認できる。
つまり、従来の大気圧下でバッグ内を吸引すると、積層体を構成するシート材がバッグの外側から圧力（大気圧）による圧縮負荷を受け、積層体内の空気が移動し難くなり、空気が残存する。
これに対し、上記の脱気工程は、バッグ内を吸引する際には加熱装置内が減圧されており、バッグに作用する外圧が小さくなり、積層体内の空気が移動しやすくなる。
【００３０】
特に、バッグの外側の外圧力（加熱装置内の圧力）と、バッグの内側の内圧力との差圧を小さくすることで、図３に示すように、オートクレーブ成形品と同等のボイド率の低い成形物が得られる。つまり、減圧下でバッグ内を−８０［ｋＰａ］以下に吸引することで、オートクレーブ装置内に収容できないような大型の積層体であっても、オートクレーブ成形と同等のボイド率が３［％］以下の成形品を得ることができる。
バック内が−８０［ｋＰａ］以下の減圧状態において、差圧は０［ｋＰａ］以上２０［ｋＰａ］以下の範囲が好ましい。これにより、ボイド率が３［％］以下の低い成形品を得ることができる。さらに、バック内が−８０［ｋＰａ］以下の減圧状態において、差圧は０［ｋＰａ］以上１０［ｋＰａ］以下の範囲が好ましい。これにより、ボイド率が１［％］以下の成形品を得ることができる。
【００３１】
積層体の積層枚数が多い場合（厚みが１０［ｍｍ］以上〜２０［ｍｍ］以下の範囲である）、従来は、オートクレーブ成形においても、積層工程途中でデバルク作業（脱気）を行う必要があり、積層工数増大（コスト増大）の要因となっている。上記脱気方法を利用すると積層工程途中でデバルク作業を行うことなく、低ボイド率の成形品を安価に得ることができる。
【００３２】
４．その他
成形方法のスケジュールの一例について図２を用いて説明したが、成形方法は脱気方法を含んでいればよく、他の成形方法のスケジュールであってもよい。他の成形方法のスケジュールについて図４を用いて説明する。
成形方法は脱気工程Ａと付与工程Ｂとが時間的に重なるように行ってもよい。但し、樹脂材料の粘度が下がった状態のときに積層体用容器の周辺の外圧力が大気圧又は大気圧に近い圧力であることが好ましい。これにより、粘度の下がった樹脂材料内の空気が大気圧で押し出されやすくなり、ボイド率の低い成形体が得られる。
脱気方法は、積層体用容器内の吸引を減圧下で行えばよく、例えば、積層体用容器内の圧力Ｐ２の絶対値が、積層体用容器周辺の圧力Ｐ１の絶対値よりも低くてもよい（外容器内の方が積層体用容器よりも真空度が高い）。このような圧力状態でも、積層体に作用する外部からの負荷が小さくなり、積層体内の空気が移動しやすくなる。
【符号の説明】
【００３３】
１    積層体
３    加熱装置（外容器）
５    バッグ（積層体用容器）
Ａ    脱気工程
Ｂ    付与工程
Ｃ    減圧解除工程
【図１】
2018171734.tif 000003
【図２】
2018171734.tif 000004
【図３】
2018171734.tif 000005
【図４】
2018171734.tif 000006